(57)【要約】【課題】有機半導体層とソース電極及びドレイン電極との接触面積が広く、高いオン電流が得られる薄膜トランジスタを提供することを目的とする。【解決手段】絶縁基板上に少なくともゲート電極と、ゲート絶縁層と、ソース電極及びドレイン電極と、有機半導体層とを有する薄膜トランジスタであって、ソース電極及びドレイン電極は少なくとも一種以上の金属から構成され、有機半導体層はソース電極及びドレイン電極を構成する金属イオンと結合する化合物を含有する。【選択図】図１
2015065317.tif 000002
【特許請求の範囲】
【請求項１】
絶縁基板上に少なくともゲート電極と、ゲート絶縁層と、ソース電極及びドレイン電極と、有機半導体層とを有する薄膜トランジスタであって、
該ソース電極及びドレイン電極は少なくとも一種以上の金属から構成され、該有機半導体層は該ソース電極及びドレイン電極を構成する金属イオンと結合する化合物を含有することを特徴とする薄膜トランジスタ。
【請求項２】
前記ソース電極及びドレイン電極を構成する金属の一種が銀であることを特徴とする請求項１に記載の薄膜トランジスタ。
【請求項３】
前記有機半導体層に含有される金属イオンと結合する化合物はベンゾトリアゾール系またはトリアジン系であることを特徴とする請求項１または２に記載の薄膜トランジスタ。
【発明の詳細な説明】
【技術分野】
【０００１】
本発明は、薄膜トランジスタに関する。
【背景技術】
【０００２】
現在、一般的な平面薄型画像表示装置は非晶質シリコンや多結晶シリコンを半導体層に用いた薄膜トランジスタのアクティブマトリックスにより駆動されている。
【０００３】
一方、平面薄型画像表示装置のさらなる薄型化、軽量化、耐破損性の向上を求めて、ガラス基板の替わりに樹脂基板を用いる試みが近年なされている。
【０００４】
しかし、上述のシリコンを用いる薄膜トランジスタの製造は、比較的高温の熱工程を要し、一般的に耐熱性の低い樹脂基板上に直接形成することは困難である。
【０００５】
そこで、低温形成が可能な有機半導体を用いた薄膜トランジスタの開発が活発に行われている。
【０００６】
また、有機半導体は印刷法によってパターニングが可能であるという長所を有する。さらに、有機半導体を用いた薄膜トランジスタは半導体層だけでなく、電極やゲート絶縁層も印刷法によって形成可能な材料を選択することにより、薄膜トランジスタを構成する層を全て印刷により形成することも可能である。
【０００７】
印刷法を用いることにより、真空成膜・フォトリソグラフィーにより製造されるシリコン系薄膜とトランジスタと比較して製造コストの大幅な削減が期待される。
【０００８】
薄膜トランジスタの電極材料としては銀が用いられることが最も一般的である（非特許文献１、２）。しかし、有機半導体材料を銀電極上へ塗布した際に、有機半導体材料と銀電極との濡れ性が悪く、有機半導体材料と銀電極が十分に接触していないことが問題となっている。
【先行技術文献】
【非特許文献】
【０００９】
【非特許文献１】Ｐｒｏｃｅｅｄｉｎｇｓ  ｏｆ  ｔｈｅ  Ｎａｔｉｏｎａｌ  Ａｃａｄｅｍｙ  ｏｆ  Ｓｃｉｅｎｃｅｓ  ｏｆ  ｔｈｅ  Ｕｎｉｔｅｄ  Ｓｔａｔｅｓ  ｏｆ  Ａｍｅｒｉｃａ  Ｖｏｌ．１５  Ｎｏ．１３、４９７６（２００８）
【非特許文献２】Ａｐｐｌｉｅｄ  Ｐｈｙｓｉｃｓ  Ｌｅｔｔｅｒｓ  ９５、２５３３０２（２００９）
【発明の概要】
【発明が解決しようとする課題】
【００１０】
有機半導体材料と銀電極が十分に接触しなければ、薄膜トランジスタのオン電流が減少し、デバイスを動作させる上で所望の特性が得られないこととなる。
【００１１】
本発明は、有機半導体層とソース電極及びドレイン電極との接触面積が広く、高いオン電流が得られる薄膜トランジスタを提供することを目的とする。
【課題を解決するための手段】
【００１２】
そこで本発明は、絶縁基板上に少なくともゲート電極と、ゲート絶縁層と、ソース電極及びドレイン電極と、有機半導体層とを有する薄膜トランジスタであって、該ソース電極及びドレイン電極は少なくとも一種以上の金属から構成され、該有機半導体層に該ソース電極及びドレイン電極を構成する金属のイオンと結合する化合物を含有させることで、有機半導体層とソース電極及びドレイン電極の接触面積を増加させ、高いオン電流が得られるトランジスタを提供する。
【００１３】
有機半導体層中に含まれる化合物がソース電極及びドレイン電極と結合した際に、隣接して存在する有機半導体材料を電極表面近傍に引き寄せ、物理的に接触させることが可能となる。
【００１４】
また、ソース電極及びドレイン電極を構成する金属の一種を銀とすることで、金、銅と比較し高導電性かつ低コストの電極を形成することができる。
【００１５】
特に、有機半導体層に含有させる金属イオンと結合する化合物をベンゾトリアゾール系またはトリアジン系化合物とすることで、化合物と銀電極の結合が強固となり、半導体層と電極が十分に接触する薄膜トランジスタを形成することが可能となる。
【発明の効果】
【００１６】
本発明によれば、有機半導体層とソース電極及びドレイン電極の接触面積を増加させるので、高いオン電流が得られる。
【図面の簡単な説明】
【００１７】
【図１】本発明の一実施形態を示す実施例１及び比較例１の薄膜トランジスタの断面構造を表す概略図である。
【図２】図１の薄膜トランジスタの表面側を示す概略図である。
【発明を実施するための形態】
【００１８】
以下、本発明の実施の形態を、図面を参照しつつ説明する。実施の形態において、同一構成要素には同一符号を付け、実施の形態の間において重複する説明は省略する。
【００１９】
図１及び図２に本発明の薄膜トランジスタの一例を示す。絶縁基板１０上にゲート電極１１、ゲート絶縁層１２、ソース電極１３およびドレイン電極１４、半導体層１５を備えたボトムゲート−ボトムコンタクト構造の薄膜トランジスタである。
【００２０】
本発明の絶縁基板１０としてガラス基板または樹脂基板を用いることができる。樹脂基板の場合、例えば、ポリイミド、ポリメチルメタクリレート、ポリアクリレート、ポリカーボネート、ポリスチレン、ポリエチレンサルファイド、ポリエーテルスルホン（ＰＥＳ）、ポリオレフィン、ポリエチレンテレフタレート、ポリエチレンナフタレート（ＰＥＮ）、シクロオレフィンポリマー、ポリエーテルサルフェン、トリアセチルセルロース、ポリビニルフルオライドフィルム、エチレン−テトラフルオロエチレン共重合樹脂、ガラス繊維強化アクリル樹脂フィルム、ガラス繊維強化ポリカーボネート、フッ素系樹脂、環状ポリオレフィン系樹脂等を使用することができる。これらの基板は単独で使用することもでき、二種以上を積層した複合基板を使用することもできる。
【００２１】
本発明のゲート電極１１には、Ａｇ、Ｃｕ、Ａｕなどの低抵抗金属材料をインキ状、ペースト状にしたものをスクリーン印刷、転写印刷、凸版印刷、インクジェット法等で塗布し、焼成することにより形成することができる。ＰＥＤＯＴ（ポリエチレンジオキシチフェン）等の導電性有機材料を用いることもできる。また、Ｍｏ、Ａｌ、Ｃｕなどの低抵抗金属材料を真空成膜し、フォトリソグラフィーを用いてパターニングすることにより形成することもできるが、これらに限定されるものではない。
【００２２】
本発明のゲート絶縁層１２としては、例えば、ポリビニルフェノール、ポリメタクリル酸メチル、ポリイミド、ポリビニルアルコール、パリレン、フッ素樹脂、エポキシ樹脂などの高分子溶液、アルミナやシリカゲル等の粒子を分散させた溶液、または酸化シリコン、窒化シリコン、シリコンオキシナイトライド、酸化アルミニウム、酸化タンタル、酸化イットリウム、酸化ハフニウム、酸化ジルコニウム、酸化チタン等の無機材料の前駆体溶液を、スピンコート法やスリットダイコート法等を用いて塗布し、焼成することにより形成することができる。また、上記無機材料を真空成膜法を用いて形成し、フォトリソグラフィー法でパターニングすることにより形成することもできるが、これらに限定されるものではない。
【００２３】
本発明のソース電極１３及びドレイン電極１４としては、Ａｇ、Ｃｕ、Ａｕなどの低抵抗金属材料をインキ状、ペースト状にしたものをスクリーン印刷、転写印刷、凸版印刷、インクジェット法等で塗布し、焼成することにより形成することができるが、特にＡｇをインキ状またはペースト状にしたものが、低抵抗および低コストという観点から好ましい。またＭｏ、Ａｌ、Ｃｕなどの低抵抗金属材料を真空成膜し、フォトリソグラフィーを用いてパターニングすることにより形成することもできるが、これらに限定されるものではない。
【００２４】
本発明の有機半導体層１５の材料としては、ポリチオフェン、フルオレンビチオフェン共重合体、およびそれらの誘導体のような高分子有機半導体材料、およびペンタセン、テトラセン、銅フタロシアニン、およびそれらの誘導体のような低分子有機半導体材料を用いることができる。また、カーボンナノチューブあるいはフラーレンなどの炭素化合物や半導体ナノ粒子分散液なども半導体層の材料として用いることができるがこれらに限定されるものではない。これらの有機半導体材料はトルエンなどの芳香族系の溶媒に溶解又は分散させてインキ状の溶液又は分散液として用いることができる。溶媒に適当な分散剤や安定剤等の添加剤を加えてもよい。
【００２５】
本発明の有機半導体層１５には金属イオンと結合する化合物を含有する。例えばベンゾトリアール系またはトリアジン系の化合物が挙げられる。
【００２６】
ベンゾトリアゾール系は化学式１に示されるベンゾトリアールが基本形であり、他にメタノールの付加物である１Ｈ−ベンゾトリアゾール−１−メタノール（化学式２）や、トリアゾール側にアルキル基を付加したもの（化学式３）や、ベンゼン側にアルキル基を付加したものが挙げられる（化学式４）。
【００２７】
トリアジンの基本骨格は化学式５に示されるものであり、例えば化学式６に示される２、４−ジアミノ−６−ビニル−Ｓ−トリアジン等が挙げられる。
【００２８】
【化１】
2015065317.tif 000003
【００２９】
有機半導体層１５の形成方法としては、グラビア印刷、オフセット印刷、スクリーン印刷およびインクジェット法など、公知の方法を用いることができる。一般に、上記の有機半導体に関しては、溶剤に対する溶解度が低いため、低粘度溶液の印刷に適したフレキソ印刷、転写印刷、インクジェット法、ディスペンサを用いることが望ましい。
【００３０】
以下、本発明に係る薄膜トランジスタの具体的な実施例について説明する。なお、本発明は各実施例に限るものではない。
【実施例】
【００３１】
以下本発明に関わる薄膜トランジスタの具体的な実施例及び比較例について説明する。
【００３２】
（実施例１）
実施例１では以下に示すような薄膜トランジスタ素子を作製した。
絶縁基板１０となるポリエチレンナフタレート（ＰＥＮ）フィルム上に、Ｍｏをスパッタリングにて１００ｎｍ成膜し、フォトリソグラフィー法を用いてゲート電極１１を作製した。次に、ゲート絶縁層１２となるポリビニルフェノールを、ゲート電極１１を含む絶縁基板１０上にスピンコート法により成膜し、１８０℃で１時間ベーク後、膜厚１μｍのゲート絶縁層１２を得た。続いて、ゲート絶縁膜１２上にソース電極１３及びドレイン電極１４として、ナノ銀インキを転写法を用いて形成し、１８０℃で１時間ベーク後、膜厚１００ｎｍのソース電極１３及びドレイン電極１４を得た。さらにソース電極１３及びドレイン電極１４上にペンタフルオロチオフェノールをイソプロピルアルコールで１重量％に希釈した溶液に３０分浸漬させ、自己組織化単分子膜を形成した。最後に有機半導体材料である６，１３−ビス（トリイソプロピルシリルエチニル）ペンタセンをテトラリンで２重量％になるように溶解させた溶液に、ベンゾトリアゾール系化合物を半導体材料（固形分）と重量比１．５：１として添加し、凸版印刷法を用いて、ソース電極１３及びドレイン電極１４上の一部を覆うようにしてソース・ドレイン電極間に印刷し、１００℃で６０分乾燥させて、膜厚５０ｎｍの有機半導体層１５を形成した。作製したトランジスタのチャネル長は２０μｍ、チャネル幅は２５０μｍである。
【００３３】
以上のようにして作製した薄膜トランジスタの素子特性はオフ電流１．１×１０−１２Ａ、オン電流２．６×１０−６Ａであり、高いオン電流を有する薄膜トランジスタが得られた。また有機半導体材料のチャネル近傍のソース電極及びドレイン電極表面の被覆率は８５％であった。
【００３４】
（実施例２）
実施例２では以下に示すような薄膜トランジスタ素子を作製した。
絶縁基板１０となるポリエチレンナフタレート（ＰＥＮ）フィルム上に、Ｍｏをスパッタリングにて１００ｎｍ成膜し、フォトリソグラフィー法を用いてゲート電極１１を作製した。次に、ゲート絶縁層１２となるポリビニルフェノールを、ゲート電極１１を含む絶縁基板１０上にスピンコート法により成膜し、１８０℃で１時間ベーク後、膜厚１μｍのゲート絶縁層１２を得た。続いて、ゲート絶縁膜１２上にソース電極１３及びドレイン電極１４として、ナノ銀インキを転写法を用いて形成し、１８０℃で１時間ベーク後、膜厚１００ｎｍのソース電極１３及びドレイン電極１４を得た。さらにソース電極１３及びドレイン電極１４上にペンタフルオロチオフェノールをイソプロピルアルコールで１重量％に希釈した溶液に３０分浸漬させ、自己組織化単分子膜を形成した。最後に有機半導体材料である６，１３−ビス（トリイソプロピルシリルエチニル）ペンタセンをテトラリンで２重量％になるように溶解させた溶液に、トリアジン系化合物を半導体材料（固形分）と重量比１：１として添加し、凸版印刷法を用いて、ソース電極１３及びドレイン電極１４上の一部を覆うようにしてソース・ドレイン電極間に印刷し、１００℃で６０分乾燥させて、膜厚５０ｎｍの有機半導体層１５を形成した。作製したトランジスタのチャネル長は２０μｍ、チャネル幅は２５０μｍである。
【００３５】
以上のようにして作製した薄膜トランジスタの素子特性はオフ電流１．３×１０−１２Ａ、オン電流２．２×１０−６Ａであり、高いオン電流を有する薄膜トランジスタが得られた。また有機半導体材料のチャネル近傍のソース電極及びドレイン電極表面の被覆率は８０％であった。
【００３６】
（比較例１）
比較例では以下に示すような薄膜トランジスタ素子を作製した。
絶縁基板１０となるポリエチレンナフタレート（ＰＥＮ）フィルム上に、Ｍｏをスパッタリングにて１００ｎｍ成膜し、フォトリソグラフィー法を用いてゲート電極１１を作製した。次に、ゲート絶縁層１２となるポリビニルフェノールを、ゲート電極１１を含む絶縁基板１０上にスピンコート法により成膜し、１８０℃で１時間ベーク後、膜厚１μｍのゲート絶縁層１２を得た。続いて、ゲート絶縁膜１２上にソース電極１３及びドレイン電極１４として、ナノ銀インキを転写法を用いて形成し、１８０℃で１時間ベーク後、膜厚１００ｎｍのソース電極１３及びドレイン電極１４を得た。さらにソース電極１３及びドレイン電極１４上にペンタフルオロチオフェノールをイソプロピルアルコールで１重量％に希釈した溶液に３０分浸漬させ、自己組織化単分子膜を形成した。最後に有機半導体材料である６，１３−ビス（トリイソプロピルシリルエチニル）ペンタセンをテトラリンで２重量％になるように溶解させた溶液を、凸版印刷法を用いて、ソース電極１３及びドレイン電極１４上の一部を覆うようにしてソース・ドレイン電極間に印刷し、１００℃で６０分乾燥させて、膜厚５０ｎｍの有機半導体層１５を形成した。作製したトランジスタのチャネル長は２０μｍ、チャネル幅は２５０μｍである。
【００３７】
以上のようにして有機半導体層に、金属イオンと結合する化合物を添加せずに作製した薄膜トランジスタの素子特性はオフ電流１．３×１０−１２Ａ、オン電流７．０×１０−７Ａであり、実施例１と比較するとオン電流の値は１／３以下であった。また有機半導体材料のチャネル近傍のソース電極及びドレイン電極表面の被覆率は３０％であった。
【産業上の利用可能性】
【００３８】
絶縁基板上に少なくともゲート電極、ゲート絶縁層、ソース電極及びドレイン電極、有機半導体層を有する薄膜トランジスタであって、該ソース電極及びドレイン電極は少なくとも一種以上の金属から構成され、該有機半導体層は該ソース電極及びドレイン電極を構成する金属イオンと結合する化合物を含有することで、半導体層とソース電極及びドレイン電極の接触面積が広く、オン電流の高い薄膜トランジスタを提供することができる。このような薄膜トランジスタは、フレキシブル電子ペーパー、圧力センサ等のスイッチング素子として利用できる。
【符号の説明】
【００３９】
１０  絶縁基板
１１  ゲート電極
１２  ゲート絶縁層
１３  ソース電極
１４  ドレイン電極
１５  半導体層
【図１】
2015065317.tif 000004
【図２】
2015065317.tif 000005